(57)【要約】  防カビ性の建築材製品、特に壁板が開示される。建築材製品の１つの構成要素中に防カビ性組成物が含有される。防カビ性組成物は、ピリチオンを少なくとも１種の増強物質と組み合わせて含有する。増強物質は、金属キレート、膜透過性化物、またはその他の微生物弱体化剤を含むことができる。【特許請求の範囲】
【請求項１】
建築材製品であって、次の各構成要素：
石膏で構成された心材、この心材は第１の面および反対側の第２の面を有する；
心材の第１の面、第２の面、または第１の面と第２の面の両方に付着している少なくとも１つの表面仕上げ層；および
前記建築材製品中に含まれる防カビ性組成物、この防カビ性組成物はピリチオンを含めた抗菌物質を含み、防カビ性組成物はさらにピリチオンのための増強物質を含んでいる；
を含む、前記建築材製品。
【請求項２】
増強物質が金属キレート化剤を含む、請求項１に記載の建築材製品。
【請求項３】
増強物質が長鎖脂肪族アミンを含む、請求項１に記載の建築材製品。
【請求項４】
増強物質がトロポロンを含む、請求項１に記載の建築材製品。
【請求項５】
増強物質が銅塩を含む、請求項１に記載の建築材製品。
【請求項６】
銅塩が銅エタノールアミンを含む、請求項５に記載の建築材製品。
【請求項７】
増強物質がアミンオキシド界面活性剤を含む、請求項１に記載の建築材製品。
【請求項８】
増強物質が、オレイルアミン、ドデシルアミン、またはこれらの混合物を含む、請求項１に記載の建築材製品。
【請求項９】
増強物質がデヒドロ酢酸を含む、請求項１に記載の建築材製品。
【請求項１０】
ピリチオンがピリチオン亜鉛を含み、ピリチオンは建築材製品中に粒子として存在しており、ピリチオン亜鉛粒子の１００％が粒子サイズ５μ未満であり、そしてピリチオン亜鉛粒子の少なくとも５０％、特にピリチオン亜鉛粒子の少なくとも７０％が粒子サイズ１μ未満である、請求項１〜９のいずれか１項に記載の建築材製品。
【請求項１１】
ピリチオンがピリチオンナトリウムを含む、請求項１〜１０のいずれか１項に記載の建築材製品。
【請求項１２】
防カビ性組成物が表面仕上げ層中に含まれている、請求項１〜１１のいずれか１項に記載の建築材製品。
【請求項１３】
防カビ性組成物が心材中に含まれている、請求項１〜１２のいずれか１項に記載の建築材製品。
【請求項１４】
防カビ性組成物が表面仕上げ層および心材中に含まれている、請求項１〜１３のいずれか１項に記載の建築材製品。
【請求項１５】
防カビ性組成物が１種以上の増強物質を含む、請求項１〜１４のいずれか１項に記載の建築材製品。
【請求項１６】
抗菌物質が、建築材製品の構成要素中に約５０ｐｐｍ〜約１０，０００ｐｐｍの濃度、例えば、約１００ｐｐｍ〜約５，０００ｐｐｍの濃度、約５００ｐｐｍ〜約３，５００ｐｐｍの濃度で存在する、請求項１〜１５のいずれか１項に記載の建築材製品。
【請求項１７】
増強物質とピリチオンのモル比が、約０．５：１〜約１０：１、例えば、約１：１〜約５：１、約２：１〜約３：１である、請求項１〜１６のいずれか１項に記載の建築材製品。
【請求項１８】
トロポロンが、亜鉛トロポロン錯体などの金属トロポロン錯体を含む、請求項４に記載の建築材製品。
【請求項１９】
デヒドロ酢酸が、デヒドロ酢酸の金属塩、特にデヒドロ酢酸の亜鉛塩を含む、請求項９に記載の建築材製品。
【請求項２０】
増強物質が、金属キレート化錯体、特に金属キレート化亜鉛錯体を含む、請求項１に記載の建築材製品。
【請求項２１】
建築材製品中に組み込むための防カビ性組成物であって、ピリチオンを含めた抗菌物質およびピリチオンのための増強物質を含み、増強物質は、トロポロン、銅アミン塩、デヒドロ酢酸の金属塩、またはこれらの混合物を含む、前記防カビ性組成物。
【発明の詳細な説明】
【技術分野】
【０００１】
関連出願
[0001]本願は、２０１３年６月２０日提出の米国仮特許出願第６１／８３７５３２号に基づいて優先権を主張するものであり、その内容は本明細書に援用される。
【０００２】
本発明は、建築材製品に用いるための防カビ性組成物であって、ピリチオンを１種以上の増強物質と組み合わせて含有する組成物に関する。
【背景技術】
【０００３】
背景
[0002]壁や柵を建造する最も一般的な方法のうちの１つには、石膏の壁材などの無機質の壁材のパネルまたはシートを使用することが含まれ、それらはしばしば単に「壁板」または「乾式壁」と称される。壁板は屋内、屋外、および湿潤用途のために構成することができる。従来の湿式漆喰法とは対照的に、壁板の使用は、壁板の取り付けが従来の漆喰壁の取り付けよりも費用が通常安く上がるため、多くの場合望ましいことである。
【０００４】
[0003]一般に、壁板は焼き石膏と他の材料との水性スラリーからなる心材を壁のカバーペーパーからなる２枚の大きなシートの間に包み込むことによって製造される。様々なタイプのカバーペーパーが当該技術分野で知られており、異なるタイプの表面仕上げ材がある。石膏のスラリーが凝固して（すなわち、水性スラリーの水と反応して）乾燥した後、シートは標準のサイズに切断される。
【０００５】
[0004]壁板などの建築材製品の多くは、水分の吸収にかなり適している。例えば、壁板の表面仕上げ材によって水分を吸収することができ、また心材によっても吸収することができる。これらの材料によって、特に浴室や地下室のような湿度が高い環境で、水分を吸収することができる。これらの建築材製品はまた、偶発的なこぼれ事故によって、あるいは配管の漏れや建物の屋外での漏れによっても湿った状態になり得る。残念ながら、少量の水分であっても多くのカビの増殖を刺激し得る。カビの幾つかのものは、成熟すると屋内の空気の質に有害な影響を及ぼす可能性のあるアレルギー物質を吐き出す胞子形成性の真菌である。従って、建物または住宅内でカビが蔓延すると、所有者は典型的には壁を取り壊して、新しい材料に取り替えなければならない。
【０００６】
[0005]過去において様々な異なるカビ防止剤が開発され、壁板などの建築材製品中に組み込まれてきた。例えば、過去において、壁板の表面またはその内部でのカビの増殖を防止するためにピリチオンが用いられた。例えば、防カビ性の壁板が特許文献１、特許文献２、および特許文献３に開示されており、これらの内容は全て本明細書に援用される。
【０００７】
[0006]ピリチオンの使用は、カビの増殖に対して耐性のある壁板を製造することにおいて当該技術分野に大きな進歩をもたらしたが、さらなる改良が依然として必要とされている。例えば、ピリチオンは真菌の胞子形成を防ぐのに完全に有効ではなく、そして／または、ピリチオンは経時的に活性が低下する傾向があるだろう。従って、本開示は、壁板などの防カビ性の建築材製品の製造におけるさらなる改良に係るものである。
【先行技術文献】
【特許文献】
【０００８】
【特許文献１】米国特許出願公開第２００６／０１７１９７６号
【特許文献２】米国特許出願公開第２００７／００８２１７０号
【特許文献３】米国特許第６，８９３，７５２号
【発明の概要】
【０００９】
概要
[0007]本開示は、概して、建築材製品に用いるための防カビ性組成物であって、ピリチオンを１種以上の増強物質と組み合わせて含有する組成物を対象とする。本開示によれば、特定の化学種は壁板などの建築材製品中でピリチオンの増強物質として作用することができ、ピリチオンをいっそう有効にするだけでなく、ピリチオンの効能を長引かせることもできる。
【００１０】
[0008]１つの態様において、本開示は建築材製品を対象とする。建築材製品には、石膏で構成された心材が含まれる。心材は第１の面および反対側の第２の面を有する。少なくとも１つの表面仕上げ層（facing layer）が、心材の第１の面、第２の面、または第１の面と第２の面の両方に付着している。表面仕上げ層は、紙の基材などのパルプ繊維の基材を含むことができる。本開示によれば、建築材製品はさらに防カビ性組成物を含む。防カビ性組成物は、少なくとも１つの表面仕上げ層の中、心材の中、または心材と表面仕上げ層の両方の中に含まれる。防カビ性組成物には、ピリチオンを含む抗菌物質が含まれる。防カビ性組成物はさらに増強物質を含む。増強物質は抗菌物質の有効性を向上させる。
【００１１】
[0009]増強物質は、ピリチオンの効能を増大させることができる何らかの適当な化合物を含むことができる。例えば、増強物質は、金属キレート化剤、長鎖脂肪族アミン、アミンオキシド界面活性剤、またはこれらの混合物を含むことができる。１つの態様において、増強物質は、トロポロンまたは亜鉛トロポロン錯体などのトロポロン錯体を含む。代替の態様では、増強物質は、銅アミン塩などの銅塩を含むことができる。例えば、銅塩は銅エタノールアミンを含むことができる。
【００１２】
[0010]さらに他の態様では、増強物質はオレイルアミンまたはドデシルアミンを含むことができる。さらに他の態様では、増強物質は、デヒドロ酢酸の金属塩キレートを含むことができる。例えば、増強物質は、デヒドロ酢酸の亜鉛塩を含むことができる。
【００１３】
[0011]建築材製品中に存在するピリチオンは、ピリチオン亜鉛、ピリチオンナトリウム、またはこれらの混合物のような金属ピリチオンを含むことができる。
【００１４】
[0012]ピリチオンは、粒子の形状、特に小さな粒子の形状で存在することができる。例えば、粒子の１００％が粒子サイズ５μ未満でもよく、粒子の少なくとも５０％、例えば少なくとも７０％が粒子サイズ１μ未満でもよい。
【００１５】
[0013]代替の態様では、液体ピリチオンを用いることができる。
【００１６】
[0014]ピリチオンは建築材製品の１つの構成要素中に約５０ｐｐｍ〜約１０，０００ｐｐｍの濃度、例えば約１００ｐｐｍ〜約５，０００ｐｐｍの濃度、例えば約５００ｐｐｍ〜約３，５００ｐｐｍの濃度で存在することができる。増強物質とピリチオンのモル比は約０．５：１〜約１０：１、例えば、約１：１〜約５：１、例えば約２：１〜約３：１であり得る。
【００１７】
[0015]本開示に従って処理された壁板などの建築材製品は、優れた防カビ性を有することができる。例えば、ＡＳＴＭ試験Ｄ３２７３に従って試験した場合、本開示に従って処理された壁板は、７を超える評点、例えば、８を超える評点、９を超える評点、そして１０の評点さえも得ることができる。
【００１８】
[0016]本開示のその他の特徴および側面を以下でさらに詳細に説明する。
【発明を実施するための形態】
【００１９】
詳細な説明
[0017]この説明は典型的な態様のみを記載したものであり、本開示のより広い側面を限定することを意図するものではないことを当業者は理解すべきである。
【００２０】
[0018]壁板などの建築材は現在、ピリチオン錯体で処理されている。ピリチオン錯体は心材の中に含まれることができ、紙製の表面仕上げ層の中にも含まれることができる。ピリチオンは優れた防カビ性を有するが、ピリチオン単独では、幾つかの態様では、抗真菌性の壁板を評価するための現在のＡＳＴＭの指針、特にＡＳＴＭ試験Ｄ３２７３に従う指針を満足することができない。これに関して、本開示は、従来の多くの配合物よりも強力な、建築材製品のための防カビ性組成物を対象とする。本開示によれば、防カビ性組成物は、ピリチオンを少なくとも１種の増強物質と組み合わせて含有し、それによりピリチオンをいっそう有効にし、そして／または、効能を長引かせる。増強物質は、アミン、鉄キレート化剤または銅キレート化剤などの金属キレート化剤、銅塩、界面活性剤、天然抽出物等を含むことができる。
【００２１】
[0019]ピリチオン錯体などのピリチオンは良好な抗菌剤である。しかしながら、微生物はピリチオンを徐々に無毒化することができる。本開示は、ピリチオンとともに増強物質を含めて無毒化を最小限にすることに係るものである。例えば、鉄などの金属は、カビなどの多くの微生物にとって必須栄養素になりうる。１つの態様において、増強物質は、環境中に存在するあらゆる微生物の周囲または内部で鉄を封鎖可能な化合物を含む。鉄キレート化剤などの金属キレート化剤を用いると、カビなどの生物を弱体化することができ、従って、ピリチオンに対してより脆弱にすることができる。
【００２２】
[0020]代替の態様では、微生物を弱体化して抗菌物質の活性を高めるために、膜透過性化物（membrane permeabilizer）をピリチオンと組み合わせることができる。膜透過性化物の１つの態様は、例えば、長鎖脂肪族アミンなどの長鎖アミンである。
【００２３】
[0021]本開示に従って製造される防カビ性組成物を、壁板などの何らかの適当な建築材製品の中に組み込むことができる。抗菌物質と増強物質との組み合わせは、石膏または石膏を被覆する表面仕上げ層に適用すると、カビの増殖を長期間にわたって阻害することができる。具体的な利点として、ＡＳＴＭ試験Ｄ３２７０に従って試験すると、本開示の防カビ性組成物は、７を超える評点、例えば、８を超える評点、９を超える評点、あるいは１０の評点さえも得るほどの効能を証明することができ、この場合、壁板製品を高湿度環境に晒しても目に見えるほどのカビの増殖は観察されない。
【００２４】
[0022]上述のように、壁板は慣用的に、焼き石膏と他の成分との水性スラリーからなる心材を、１つ以上の表面仕上げ層の間に包み込むことによって製造される。表面仕上げ層は様々な材料を含むことができる。１つの態様において、表面仕上げ層はパルプ繊維を含む。これに関して、表面仕上げ層は板紙などの紙を含むことができる。代替の態様では、表面仕上げ層は澱粉または澱粉の層を含むことができる。他の態様では、澱粉を用いて、パルプを含む表面仕上げ層を心材に張り付けることができる。
【００２５】
[0023]壁板の心材を製造するために用いられるスラリーは、焼き石膏単独で、または他の様々な材料と組み合わせて構成される。１つの態様では、例えば心材は、充填材、結合剤等をさらに含むことができる。
【００２６】
[0024]石膏は、典型的には石膏岩から天然に得られる。石膏岩は所望の細かさになるまで粉砕されてから、焼成を受ける。焼成は石膏岩を加熱することによって行われ、水分を除去して硫酸カルシウム半水和物を生成する。硫酸カルシウム半水和物は水と混合すると凝固し、心材を形成するであろう。
【００２７】
[0025]壁板を製造する場合、焼き石膏と他の成分との水性スラリーを、２つの表面仕上げ層の間に連続的に配置することができる。スラリーは、硫酸カルシウム半水和物、硫酸カルシウム無水物、または両者を含めた任意の焼き石膏を含むことができる。硫酸カルシウム半水和物は少なくとも２つの結晶形、α形とβ形を作ることができる。βまたはαの硫酸カルシウム半水和物を用いることができる。
【００２８】
[0026]幾つかの態様では、添加剤を石膏スラリーに含めて、最終製品の１つ以上の特性を改質する。そのような添加剤は、澱粉、脱泡剤、界面活性剤、分散剤等を含むことができる。そのような添加剤は、ナフタレンスルホン酸およびワックスエマルションを含むことができる。砂糖と共に粉砕され、２５０°Ｆ（１２１℃）まで加熱されて砂糖をカラメルにする硫酸カルシウム二水和物を含む凝固促進剤が存在していてもよい。
【００２９】
[0027]幾つかの態様では、製品の強度を高めるとともに凝固した石膏の垂れを減少させるために、石膏のスラリーにトリメタリン酸塩化合物を添加することができる。好ましくは、トリメタリン酸塩化合物の濃度は、焼き石膏の重量に基づいて約０．１％〜約２．０％である。トリメタリン酸塩の例としては、トリメタリン酸のナトリウム塩、カリウム塩、またはリチウム塩が挙げられる。
【００３０】
[0028]加えて、場合により、石膏の組成物は、予めゼラチン化した澱粉または酸修飾した澱粉などの澱粉を含むことができる。予めゼラチン化した澱粉を含有させると、凝固して乾燥した石膏成型物の強度が増大し、増加した水分条件下（例えば焼き石膏に対する水の比率が上昇した場合）で紙が層間剥離する危険性を最小化または回避することができる。予めゼラチン化した澱粉は、混合物に添加して、凝固した石膏組成物を形成するために用いられ、凝固した石膏組成物の重量％に基づいて約０．５％〜約１０％の量で存在する。
【００３１】
[0029]石膏のパネルの厚さは典型的には１／８インチよりも厚い。石膏パネルの厚さは、約３／８インチ（９．５ｍｍ）〜約２インチ（５１ｍｍ）、約３／４インチ（１９ｍｍ）〜約１１／４インチ（３２ｍｍ）、または約１／２インチ（１３ｍｍ）〜約１インチ（２５ｍｍ）であることができる。
【００３２】
[0030]本開示によれば、防カビ性組成物を、壁板の心材を製造する水性スラリーに適用することができ、または表面仕上げ層の一方に適用することができ、または表面仕上げ層の両面に適用することができ、または表面仕上げ層と心材の両方に適用することができる。本開示によれば、防カビ性組成物は、通常、ピリチオンを１種以上の増強物質と組み合わせて含有する。本明細書において、ピリチオンには、ピリチオン塩、特にピリチオンの多価金属塩が含まれる。例えば、ピリチオン塩は、マグネシウム、バリウム、ビスマス、ストロンチウム、銅、亜鉛、カドミウム、ジルコニウム、およびこれらの混合物のような多価金属から形成することができる。
【００３３】
[0031]ピリチオンは、２−メルカプトピリジン−Ｎ−オキシド；２−ピリジンチオール−１−オキシド（ＣＡＳ登録番号１１２１−３１−９）；１−ヒドロキシピリジン−２−チオン、および１−ヒドロキシ−２（１Ｈ）−ピリジンチオン（ＣＡＳ登録番号１１２１−３０−８）を含めた幾つかの名称で知られている。ナトリウム誘導体（Ｃ５Ｈ４ＮＯＳＮａ）は、ピリチオンナトリウム（ＣＡＳ登録番号３８１１−７３−２）として知られている。ピリチオン塩は、ナトリウムオマジンまたは亜鉛オマジンなどがアーチ・ケミカルズ社から市販されている。
【００３４】
[0032]ピリチオンは建築材製品に様々な形態で添加することができる。１つの態様では、例えば、ピリチオンは、ピリチオン亜鉛を含有する水性分散液などの水性分散液を構成することができる。ピリチオンは、水性分散液中に粒子として、特に小さな粒子として含まれることができる。例えば、粒子は、粒子の１００％が粒子サイズ約５μ未満、そして粒子の少なくとも約５０％、例えば粒子の少なくとも約７０％が粒子サイズ１μ以下であるような粒子サイズを有することができる。粒子サイズは、ＨＯＲＩＢＡ  ＬＡ  ９１０粒径分析器などのレーザー散乱式粒径分析器を用いて測定することができる。
【００３５】
[0033]粒子は、水性分散液中に約３０重量％よりも多い量でかつ約７０重量％未満の量で存在することができる。１つの態様では、例えば、粒子は約４０重量％〜約６０重量％の量で存在する。水性分散液は、分散剤および／または粘度調整剤のような、その他の様々な成分を含むこともできる。水性分散液のｐＨは、約６．５〜約８．５とすることができる。代替の態様では、ｐＨは、分散液中に含まれる成分に応じて、約９〜約１１などのより高い値にすることができる。
【００３６】
[0034]代替の態様では、建築材製品にピリチオンを溶液として添加することができる。例えば、溶液はピリチオンナトリウムを含むことができる。溶液は、ピリチオンを約２５重量％よりも多い量、例えば約３０重量％〜約７０重量％の量で含むことができる。１つの態様では、例えば、溶液は、ピリチオンを約３５重量％〜約４５重量％の量で含むことができる。溶液のｐＨは約８．５〜約１０．５であることができ、ピリチオン及び水に加えて、その他の様々な成分を含むことができる。例えば、１つの態様では、溶液はアミンを含むことができ、これはｐＨを約１１〜約１２上げることができる。
【００３７】
[0035]ピリチオンは建築材製品に、微生物、特にカビの増殖を阻害するのに十分な量で添加される。上述のように、ピリチオンは壁板の心材および／または１つ以上の表面仕上げ層に添加することができる。壁板の成分に添加されるピリチオンの濃度は、様々な異なる要因に依存しうる。一般に、ピリチオンは約５０ｐｐｍよりも高濃度で、そして最大約１０，０００ｐｐｍの濃度で添加される。より詳細には、ピリチオンの濃度は一般に、約１００ｐｐｍよりも高く、例えば約２００ｐｐｍよりも高く、約３００ｐｐｍよりも高く、約４００ｐｐｍよりも高く、あるいは約５００ｐｐｍよりも高い。濃度は一般に、約５，０００ｐｐｍ未満であり、例えば約３，５００ｐｐｍ未満、あるいは約２，０００ｐｐｍ未満である。１つの態様では、壁板の１つの成分におけるピリチオンの濃度は約１００ｐｐｍ〜約５０００ｐｐｍ、例えば約５００ｐｐｍ〜約３，５００ｐｐｍであり得る。
【００３８】
[0036]本開示によれば、防カビ性組成物は、ピリチオンに加えて１種以上の増強物質も含む。本明細書において、増強物質とは、ピリチオンの効能を増大可能なあらゆる化合物、イオン、元素、オリゴマー、またはポリマーである。本開示によれば、増強物質には例えば、金属キレート化剤、金属キレート化剤であってもなくてもよい金属塩、長鎖脂肪族アミン、天然抽出物等が含まれる。
【００３９】
[0037]防カビ性組成物中に存在する特定の増強物質の量は、用いられる増強物質の種類、用いられるピリチオンの種類、および他の増強物質が存在する可能性を含めた様々な要因に依存し得る。一般に、各々の増強物質はピリチオンに対して約０．５：１〜約１０：１のモル比、例えば、約１：１〜約５：１のモル比、特に約２：１〜約３：１のモル比で存在することができる。
【００４０】
[0038]上述のように、本開示に従って用いることができる１つの増強物質は、長鎖アミン、特に長鎖脂肪族アミンである。１つの態様において、長鎖アミンは第１級アミンとすることができる。アミンは不飽和でもよい。例えば、長鎖アミンは、１つ以上の炭素２重結合を含んでいてもよい。
【００４１】
[0039]一般に、長鎖脂肪族アミンの炭素鎖は、約１２個の炭素原子〜約６０個の炭素原子、例えば、約１２個の炭素原子〜約４０個の炭素原子、あるいは約１２個の炭素原子〜約２８個の炭素原子の長さを有することができる。本開示に従って用いることができる長鎖脂肪族アミンの例としては、オレイルアミン、ドデシルアミン、またはこれらの混合物が挙げられる。
【００４２】
[0040]代替の態様では、増強物質は、不飽和エノールケトンなどのエノールケトンを含むことができる。エノールケトンの１つの例はトロポロンである。例えば、１つの態様において、トロポロンの錯体を増強物質として用いることができる。トロポロンの錯体は、亜鉛または銅との錯体のような金属錯体を構成していてもよい。トロポロンは、合成により作製しても、ヒマラヤスギ材から天然のものを入手してもよい。
【００４３】
[0041]本開示の他の態様において、銅塩は、銅アミンなどが増強物質として用いられる。例えば、１つの態様において、増強物質は銅エタノールアミンを含む。
【００４４】
[0042]さらに他の態様において、増強物質はデヒドロ酢酸（ＤＨＡ）の金属塩を含むことができる。例えば、１つの態様において、増強物質はＤＨＡの亜鉛塩キレートを含む。
【００４５】
[0043]さらに他の態様において、増強物質は界面活性剤を含んでいてもよい。例えば、ココアミンオキシド界面活性剤などのアミンオキシド界面活性剤を用いることができる。１つの特定の態様において、界面活性剤はＮ-アルキル(Ｃ１２-Ｃ１６)ジメチルアミンオキシドを含む。
【００４６】
[0044]本開示は、以下の実施例を参照することによって、さらに良く理解することができる。
【実施例】
【００４７】
実施例
[0045]ピリチオンを様々な増強物質と組み合わせ、ＡＳＴＭ試験Ｄ３２７３に従ってカビ試験を行うために壁板のサンプルに添加した。ＡＳＴＭ試験Ｄ３２７３は、厳しい屋内環境で４週間にわたって表面の真菌増殖に対する壁板の相対的な耐性を評価する。
【００４８】
[0046]壁板のパネルに張り付ける紙製の表面仕上げ層を様々な異なる配合物で処理した。紙を処理するために決定された活性物質の添加量は２，０００ｐｐｍであった。増強物質を、ピリチオン亜鉛を含むサンプルには３：１のモル比で添加し、ピリチオンナトリウムを含むサンプルには２：１のモル比で添加した。
【００４９】
[0047]以下のサンプルについて試験した。
【００５０】
【表１】
2016530410.tif 000002
【００５１】
[0048]ＡＳＴＭ  Ｄ３２７３−１２「環境室内での表面の屋内コーティング上でのカビの増殖に対する耐性についての標準試験法」を用いて、サンプルについて試験を行った。以下の真菌株を用いてこの方法の標準プロトコール従った：クロコウジカビ（ＡＴＣＣ  ６２７５）；ペニシリウム・シトリヌム（ＡＴＣＣ  ９８４９）；アウレオバシジウム・プルランス（ＡＴＣＣ  ９３４８）。
【００５２】
[0049]ＧＴＳ微生物学実験室用培養株保存機関から真菌培養物を入手した。真菌の菌糸および胞子を含む懸濁液をそれぞれの微生物について調製し、接種物に対して等容量で配合した。環境室の土壌表面にピペットを用いて接種物を分配し、３３℃にて培養した。調節培養を３週間行った後、有効性の検査としてポテトデキストロース寒天培地（ＰＤＡ）の２枚のプレートを環境室内に１時間晒した。これらのプレートを１週間培養したところ、壁板のサンプルを環境室に晒す前に環境室内で十分な胞子形成が行われることが証明された。
【００５３】
[0050]接種した土壌の上に壁板のサンプルを吊るし、４週間にわたって培養を行った。サンプルの処理した面を目視および実体顕微鏡によって検査した。真菌胞子を間接的に接種しながら４週間培養を行った後、ＡＳＴＭ  Ｄ３２７３の方法に記載されたスケールに従って壁板のパネル上での真菌増殖について評価を行った。
【００５４】
[0051]ＡＳＴＭ  Ｄ３２７３試験の結果を以下の表２に示す。個々のパネルの評価に用いられた評点のスケールは次の通りである。調整した平均評点は、有効な壁板パネルについての平均である。
１０＝０〜１％未満の汚損      ４＝５１〜６０％の汚損
９＝１〜１０％の汚損          ３＝６１〜７０％の汚損
８＝１１〜２０％の汚損        ２＝７１〜８０％の汚損
７＝２１〜３０％の汚損        １＝８１〜９０％の汚損
６＝３１〜４０％の汚損        ０＝９１〜１００％の汚損
５＝４１〜５０％の汚損。
【００５５】
[0052]未処理の対照壁板についての平均評点は２．０であったが、これは、調節環境室内における未処理の壁板上での真菌のひどい増殖を証明することによって、この研究を有効なものにした。
【００５６】
【表２】
2016530410.tif 000003
【００５７】
[0053]上で示したように、試験を行ったそれぞれの増強物質は、防カビ活性を高める能力を示した。
【００５８】
[0054]本発明のこれらの態様および他の修正や変形は、添付の特許請求の範囲にさらに詳細に記載されている本発明の精神および範囲から逸脱することなく、当業者によって実施することができる。加えて、様々な態様の各側面は、全体的にも部分的にも置き換えられることを理解すべきである。さらに、以上の説明は例示に過ぎず、添付の特許請求の範囲にさらに記載された本発明を限定することを意図するものでないことを、当業者は認識するであろう。
【国際調査報告】
2016530410.tif 000004
2016530410.tif 000005
2016530410.tif 000006